(57)【要約】  体液の漏出および吸収性パッドの垂れ下がりを防止するための衣服は、下着と、下着の股部分に隣接して配置されたスリングとを備え、スリングは、長手方向の伸縮を提供して、着用者の身体と共に動き、吸収性パッドおよび身体に対して衣服力を及ぼすように設計および構成されている。別の実施形態では、体液の漏出および吸収性パッドの垂れ下がりを防止するための衣服は、下着と、下着の股部分に隣接して配置されたスリングとを含み、スリングは砂時計または台形の形状を有する。【特許請求の範囲】
【請求項１】
体液の漏出および吸収性パッドの垂れ下がりを防止するための衣服であって、
下着と、
前記下着の股部分に隣接して配置されたスリングであって、長手方向の伸縮を提供して、着用者の身体と共に動き、前記吸収性パッドおよび前記身体に対して衣服力を及ぼすように設計および構成されているスリングと、を備える、衣服。
【請求項２】
前記スリング内に適合する形状および大きさの吸収性パッドをさらに備え、前記吸収性パッドが、パッド力を及ぼすように設計および構成されている、請求項１に記載の衣服。
【請求項３】
前記衣服力と前記パッド力との組み合わせにより、体液の封じ込めと、少ない体液の漏出が可能となる、請求項２に記載の衣服。
【請求項４】
システム効率が３．２より大きく、漏れ率が２．０より小さい、請求項１に記載の衣服。
【請求項５】
前記衣服力と前記パッド力との前記組み合わせが長手方向の流体移動を促進して、体液の半径方向の広がりを最小限にとどめる、請求項３に記載の衣服。
【請求項６】
前記スリングが、基材、ポリウレタン材料、および接着剤を含む材料から作られている、請求項１に記載の衣服。
【請求項７】
前記基材が比較的非弾性である、請求項６に記載の衣服。
【請求項８】
前記接着剤が、２６０°Ｆから３５０°Ｆの溶融温度範囲を有するホットメルト接着剤である、請求項７に記載の衣服。
【請求項９】
前記スリングが取り外し可能である、請求項１に記載の衣服。
【請求項１０】
前記スリングが前記衣服と一体化されている、請求項１に記載の衣服。
【請求項１１】
体液の漏出を防止するための衣服であって、
下着と、
前記下着の股部分に隣接して配置されたスリングであって、砂時計の形状を有するスリングと、を備える、衣服。
【請求項１２】
前記スリングが、複合伸縮性布で作られ、前記複合伸縮性布が、少なくとも２つの不織布の外層と、１つのエラストマー繊維の内層と、前記複合布の１０〜３５重量％の、前記外層および前記内層の一部を結合する接着剤組成物とを有する、請求項１１に記載の衣服。
【請求項１３】
前記不織布の外層が、適合機能および流体吸収機能の両方を提供するためにスパンデックスまたはエラストマーストランドを含む、請求項１２に記載の衣服。
【発明の詳細な説明】
【技術分野】
【０００１】
本発明は衣服に関し、さらに詳しくは体液の漏出を効果的に防止するように構成された保護衣服に関する。
【背景技術】
【０００２】
現在市販されている様々な保護下着は、体液が着用者の内側および外側の衣類に漏れるのを防ぐように設計および構成されている。一般に、生理および／または成人の失禁による極めて大量の体液を吸収するため、生理用ナプキン、パッドおよびタンポンなどの女性用生理用品がこれらの下着と一体化される。しかしながら、これらの保護下着にはいくつかの欠点がある。第一に、それらは、吸収された体液の重い重量によって衛生製品が垂れ下がるのを防ぐための適切な支持を提供するようには設計されていない。第二に、保護下着のデザインおよび生地もまた、体液が内側および外側の衣類に漏れるのを防ぐのに十分ではない。最後に、市販の多くの保護下着は、これらの下着が大量の体液を吸収するための厚い女性用衛生製品を支持する必要性から、着心地も見た目も悪い生地で製造されている。したがって、これらの保護衣服はある程度の保護を提供するが、これらは日常使用のための下着には適していない。
【０００３】
したがって、体液漏れ防止を提供するための様々な衣類が現在市販されているが、体液の漏出を効果的に防止するように構成された、おしゃれな保護衣服が求められている。
【発明の概要】
【０００４】
本発明の一実施形態によれば、体液の漏出および吸収性パッドの垂れ下がりを防止するための衣服は、下着と、下着の股部分に隣接して配置されたスリングとを備え、スリングは、長手方向の伸縮を提供して、着用者の身体と共に動き、吸収性パッドおよび身体に対して衣服力を及ぼすように設計および構成されている。
【０００５】
本発明の別の実施形態によれば、体液の漏出および吸収性パッドの垂れ下がりを防止するための衣服は、下着と、下着の股部分に隣接して配置されたスリングとを備える。スリングの形状は、ずれることなくナプキンを所定の位置に保持するための被覆範囲が広い限り、どのような形状でもよい。例としては、砂時計または波形のスリング、砂時計形状のスリング、台形のスリングが挙げられるが、これらに限定されない。スリングはまた、パッドの保持および位置決めを向上させるために一方向または多方向の伸張特性を有してもよい。
【０００６】
本発明のこれらおよび他の態様は、以下の詳細な説明に照らしてよりよく理解されよう。
【発明を実施するための形態】
【０００７】
本発明は、女性の月経または成人の失禁のための、改善された吸収および体液漏れ防止を提供する保護衣服に関する。さらに、本発明の一実施形態による保護衣服は、おしゃれな下着と同様に見た目も着心地もよく構成され、日常生活における行動の際に快適さを提供する。保護衣服の前述の特徴は、以下により詳細に説明されるように、独特の生地材料およびデザインを利用することで実現される。保護衣服は、下着、スリング、およびスリング内に適合するように寸法決めされた吸収性パッドを含む。スリングと吸収性パッドの組み合わせは、体液の漏れ防止を強化する、軽くて快適な圧縮を提供する。具体的には、スリングおよび吸収性パッドから生じる圧縮力は、吸収性パッドが女性の生理および／または成人の失禁による大量の身体排出物を吸収および封じ込めることを可能にし、それによって体液漏れおよび吸収性パッドの垂れ下がりを防止する。
【０００８】
下着は、本体部分と、この本体部分に一体的に接続されて下着の底部を形成する股部分とを含む。下着は、本体部分の底部領域と股部分の側部とによって形成される脚部開口部を画定する。弾性包囲バンドは、それらが着用者の大腿部の周りにぴったりと適合して体液漏れに対するさらなる保護を提供することができるように、脚部開口部の周りに設けられ得る。下着の本体部分は強度、重量、剛性等、を含む、所望の用途に適した特性を有する１つ以上の材料で作られている。
【０００９】
スリングは、パンティーまたは衣服の股部分に近接した場所に生理用パッドまたはナプキンをしっかりと保持するために所望の形状に形成された、織布または不織布材料である。スリングは、長手方向の伸縮を提供して、着用者の身体と共に動くように、下着の股部分に隣接して配置される。以下でより詳細に説明するようにスリングは、吸収性パッドと本体に対して衣服力を及ぼすのに適している材料で構成されている。衣服力とは、吸収性パッドを着用者の身体に押し付ける軽くて快適な圧縮力であり、それによって着用者が日常生活における行動を行っている際に吸収性パッドを固定する。このように吸収性パッドを固定することで、着用者からの体液を最大限吸収できるので、体液漏れ防止が強化される。加えて、衣服力は吸収された体液の重い重量によって引き起こされる吸収性パッドの垂れ下がりを防ぐために、吸収性パッドに対して強い圧縮を提供する。スリングは取り外しできないように、下着と一体的に形成されていてもよい。あるいは、スリングは取り外し可能に設計することもできる。取り外し可能なスリングは、任意の適切な固定手段（スナップ、ボタン、マジックテープ（登録商標）、接着剤、ジッパーなど）を使用して着脱可能である。加えて、取り外し可能な実施形態として、スリングはパッドと共に単一ユニットとして形成することもでき、使い捨てまたは再利用可能であってもよい。
【００１０】
スリングの形状は、ずれることなくナプキンを所定の位置に保持するのに十分な被覆範囲を有する限り、いかなる形状でもよい。例として、前後に延在し、前部ローブ、後部ローブ、および股で狭くなって内側部分またはスリングを形成する股部分を有する砂時計または波形のスリング、それぞれ股部分よりも幅が広い前後ローブを有する砂時計形のスリング、後部ローブの幅が狭く、股部と前部ローブの幅が広い台形のスリングが挙げられるが、これらに限定されない。
【００１１】
吸収性パッドは、女性の生理および／または成人の失禁の際にスリングが吸収性パッドを支えるように、スリング内に適合するような形状および寸法である。吸収性パッドは、着用者の身体に対してパッド力を及ぼす。スリングから及ぼされる衣服力と吸収性パッドから及ぼされるパッド力との組み合わせは、体液の半径方向の広がりを最小限にとどめ、長手方向の流体移動を促進し、それにより体液封じ込めを高め、体液漏れを最小限にとどめる。スリングは、吸収性パッドを所定の位置に保持するように形成された、単一部材、または複数のセグメントから構成することができる。スリングが複数のセグメントで形成されている場合、セグメントは同じ材料でも異なる材料でもよい。スリングの構成要素としては、単一の材料片、伸縮特性を付与するエラストマー部材、織り合わせ支持ストランドまたはコード、接着支持体、パッドを定位置に保持するための別個の前後取り付け手段を備える２つ以上の部位、または吸収性パッドを定位置に保持するのに適した他の様々な構成が挙げられる。
【００１２】
スリングは、弾性複合構造を含む材料で作られている。有利なことに、これらの構造は、吸収性パッドを最大限有効にするために吸収性パッドおよび本体に対して高い圧縮力を提供し、結果として体液封じ込めが向上する。加えて、スリング材料は、保護衣服を、着け心地および見た目の点で、日常的に着用しやすくする。
【００１３】
スリング材料は、基材、ポリウレタン材料、および接着剤を含む。本発明では、用語「基材」は、その最も広い意味で使用され、ここで使用される選択された弾性ポリウレタン材料を接着することができる少なくとも１つの表面を有する可撓性または変形可能な構造または要素を意味する。そのような基材は、一般に、２つの表面、例えば上側および下側を有する可撓性基材であり、フィルム、織布または編物の基材、メッシュまたはスクリムの基材または不織基材の形態であり得る。このような基材は、比較的非弾性でもあり得る。比較的非弾性の基材は、破断することなくいずれの方向にも約１２０％以下しか伸張することができないもの、または破断伸度の５０％まで伸張して、伸張力を解放すると、伸張長さの３０％を超える伸びを示すものである。
【００１４】
本明細書において弾性化される好ましい比較的非弾性の基材は、不織布基材の形態をとる。不織布基材または「ウェブ」は、絡み合っているが識別可能な反復様式ではない、個々の繊維、フィラメントまたは糸の構造を有する基材である。不織布基材は、例えばメルトブロー法、スパンボンド法およびボンドカードウェブ法などの様々な従来の方法によって形成することができる。
【００１５】
メルトブローン基材またはウェブは、メルトブローン繊維から製造されたものである。メルトブローン繊維は、溶融した熱可塑性材料を、溶融した熱可塑性材料またはフィラメントとして、複数の細かい、通常は円形のダイキャピラリーを通して、高速ガス（例えば空気）流中に押し出すことによって形成される。これにより溶融した熱可塑性材料のフィラメントは細くなる。即ち直径がマイクロファイバーの直径になり得るまで減少する。その後、メルトブローン繊維は高速ガス流によって運ばれ、収集面上に堆積してランダムに分配されたメルトブローン繊維のウェブを形成する。このような方法は、例えば、参照により本明細書に組み込まれる、米国特許第３，８４９，２４１号に開示されている。
【００１６】
スパンボンド基材または「ウェブ」は、スパンボンド繊維から製造されたものである。スパンボンド繊維は、紡糸口金の複数の細い、通常は円形の毛細管からフィラメントとして溶融熱可塑性材料を押し出すことによって形成される小径繊維である。押し出しの後、フィラメントは、例えば、誘引的伸縮または他の周知のスパンボンドメカニズムによって直径が急速に減少される。スパンボンド不織布ウェブの製造は、例えば、米国特許第３，６９２，６１８号および第４，３４０，５６３号に例示されている。これらの特許は両方とも参照により本明細書に組み入れられる。
【００１７】
比較的非弾性の基材は、多種多様な材料から構成することができる。適切な材料の例としては、ポリエチレン、ポリプロピレン、ポリエチレンテレフタレートなどのポリエステル、ポリブタン、ポリメチレンジエン、エチレンプロピレンコポリマー、ポリアミド、テトラブロックポリマー、スチレンブロックコポリマー、ポリヘキサメチレンアジパミド、ポリ−（α−カプロアミド）、ポリ−ヘキサメチレンバクアミド、ポリビニル、ポリスチレン、ポリウレタン、ポリトリフルオロクロロエチレン、エチレン酢酸ビニルポリマー、ポリエーテルエステル、綿、レーヨン、麻およびナイロンが挙げられる。さらに、このような種類の材料の組み合わせにより、本明細書において弾性化される比較的非弾性の基材を形成することができる。
【００１８】
本明細書で弾性化される好ましい基材としては、ポリマースパンボンド不織ウェブなどの構造が挙げられる。坪量が約１０〜約４０グラム／ｍ２のスパンボンドポリオレフィン不織ウェブが特に好ましい。より好ましくは、そのような構造は、約１４〜約２５グラム／ｍ２の坪量を有するポリプロピレンスパンボンド不織ウェブである。このタイプの不織布を使用する多層ラミネートの形態の特定のタイプの好ましい複合構造は、以下により詳細に記載される。
【００１９】
上記のような比較的非弾性の基材は、ある種のエラストマーポリウレタン材料をそのような基材の１つ以上に接着結合することによって弾性化することができる。延伸されて伸張状態となったポリウレタン材料を、弾性化されるべき基材へ上述のように接着結合する。
【００２０】
本発明のスパンデックス繊維は、「繊維形成物質が、セグメント化ポリウレタンの少なくとも８５％からなる長鎖合成ポリマーである製造繊維」の定義に沿ったものである。スパンデックス繊維の弾性特性および熱処理後の弾性特性の維持は、セグメントポリウレタンの含有量、ならびにセグメントポリウレタンの化学組成、ミクロドメイン構造およびポリマー分子量に大いに依存する。極めてよく知られているように、セグメント化ポリウレタンは、ヒドロキシル末端高分子グリコール、ジイソシアネートおよび低分子量鎖延長剤のステップ重合によりハードおよびソフトセグメントからなる一群の長鎖ポリウレタンである。使用される鎖延長剤、ジオールまたはジアミンの性質に応じて、セグメント化ポリウレタン中のハードセグメントはウレタンまたは尿素であり得る。尿素ハードセグメントを有するセグメント化ポリウレタンは、ポリウレタン尿素として分類される。一般に、尿素ハードセグメントは、ウレタンハードセグメントよりも物理的架橋点として機能するより強い鎖間水素結合を形成する。したがって、ジアミン鎖延長ポリウレタン尿素は、典型的には、短鎖ジオール延長ポリウレタンよりも、より高い融解温度およびソフトセグメントとハードセグメントとの間のより良好な相分離を有するより良好に形成された結晶質ハードセグメントドメインを有する。尿素ハードセグメントの完全性および熱処理に対する抵抗性のために、ポリウレタン尿素は、典型的には、湿式紡糸または乾式紡糸のいずれかの溶液紡糸プロセスを通して繊維に紡糸される。ウレタンハードセグメントを用いて製造されたポリウレタン繊維、および選択されたポリウレタン尿素繊維も溶融紡糸によって製造することができる。
【００２１】
２種以上のセグメント化ポリウレタンまたはポリウレタン尿素の混合物またはブレンドを使用することができる。任意選択で、セグメント化ポリウレタン尿素の混合物またはブレンドもまた、他のセグメント化ポリウレタンまたは他の繊維形成ポリマーと一緒に使用することができる。
【００２２】
ポリウレタンまたはポリウレタン尿素は二段階法で製造される。第一工程において、イソシアネート末端ウレタンプレポリマーは、高分子グリコールをジイソシアネートと反応させることによって形成される。典型的には、グリコールに対するジイソシアネートのモル比は、１．５０〜２．５０の範囲内に制御される。所望ならば、触媒を使用してこの予備重合工程における反応を促進することができる。第二工程では、ウレタンプレポリマーをＮ，Ｎ−ジメチルアセトアミド（ＤＭＡｃ）のような溶媒に溶解し、短鎖ジアミンまたはジアミンの混合物で鎖延長してポリウレタン尿素溶液を形成する。ポリウレタン尿素のポリマー分子量は、第一工程および／または第二工程で添加および反応させた、少量の単官能性アルコールまたはアミン、典型的にはポリウレタン尿素固形分１キログラム当たり６０ミリ当量未満で制御される。添加剤は、ポリウレタン尿素が形成された後であるが溶液が繊維に紡糸される前の任意の段階でポリマー溶液に混合することができる。繊維中の全添加剤量は典型的には１０重量％未満である。紡糸前のポリマー溶液中の添加剤を含む固形分は、典型的には、溶液の３０．０重量％から４０．０重量％の範囲に制御される。溶液粘度は典型的には最適紡糸性能のために２０００〜５０００ポアズの範囲に制御される。ハードセグメントの融点が十分に低いという条件で、適切なセグメント化ポリウレタンポリマーも溶融物中で製造することができる。
【００２３】
ポリウレタン尿素に適した高分子グリコールとしては、数平均分子量が約６００〜約３，５００のポリエーテルグリコール、ポリカーボネートグリコール、およびポリエステルグリコールが挙げられる。２つ以上の高分子グリコールまたはコポリマーの混合物を含めることができる。
【００２４】
使用することができるポリエーテルグリコールの例は、開環重合および／またはエチレンオキシド、プロピレンオキシド、トリメチレンオキシド、テトラヒドロフラン、および３−メチルテトラヒドロフランの共重合からの、または縮合からの、２個の末端ヒドロキシ基を有するグリコールを含む。
【００２５】
エチレングリコール、１，３−プロパンジオール、１，４−ブタンジオール、１，５−ペンタンジオール１，６−ヘキサンジオール、２，２−ジメチル−１，３−プロパンジオール、３−メチル−１，５−ペンタンジオール、１，７−ヘプタンジオール、１，８−オクタンジオール、１，９−ノナンジオール、１，１０−デカンジオールおよび１，１２−ドデカンジオール等の、各分子中に１２個未満の炭素原子を有するジオールまたはジオール混合物のような多価アルコールの重合。直鎖状の二官能性ポリエーテルポリオールが好ましく、官能価２を有するＴｅｒａｔｈａｎｅ（登録商標）１８００（カンザス州ウィチタのＩＮＶＩＳＴＡ）のようなアンバー平均分子量が約１，７００〜約２，１００のポリ（テトラメチレンエーテル）グリコールが、特定の適切なグリコールの一例として挙げられる。コポリマーは、ポリ（テトラメチレンエーテルコ−エチレンエーテル）グリコールおよびポリ（２−メチルテトラメチレンエーテルコ−テトラメチレンエーテル）グリコールを含み得る。
【００２６】
使用できるポリエステルグリコールの例には、脂肪族ポリカルボン酸およびポリオールの縮重合によって製造された２個の末端ヒドロキシ基を有するエステルグリコール、または各分子中に１２個以下の炭素原子を有する低分子量のそれらの混合物が含まれる。適切なポリカルボン酸の例は、マロン酸、コハク酸、グルタル酸、アジピン酸、ピメリン酸、スベリン酸、アゼライン酸、セバシン酸、ウンデカンジカルボン酸、およびドデカンジカルボン酸である。ポリエステルポリオールを製造するのに適したグリコールの例は、エチレングリコール、１，３−プロパンジオール、１，４−ブタンジオール、１，５−ペンタンジオール、１，６−ヘキサンジオール、ネオペンチルグリコール、３−メチル−１，５−ペンタンジオール、１，７−ヘプタンジオール、１，８−オクタンジオール、１，９−ノナンジオール、１，１０−デカンジオールおよび１，１２−ドデカンジオールである。約５℃〜約５０℃の融解温度を有する線状二官能性ポリエステルポリオールは、特定のポリエステルグリコールの例である。
【００２７】
使用できるポリカーボネートグリコールの例には、ホスゲン、クロロギ酸エステル、ジアルキルカーボネートもしくはジアリルカーボネートおよび脂肪族ポリオールの縮重合により製造された２個の末端ヒドロキシル基を有するカーボネートグリコール、または各分子中に１２個以下の炭素原子を有する低分子量のそれらの混合物が含まれる。ポリカーボネートポリオールを製造するのに適したポリオールの例は、ジエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、１，７−ヘプタンジオール、１，８−オクタンジオール、１，９−ノナンジオール、１，１０−デカンジオールおよび１，１２−ドデカンジオールである。約５℃〜約５０℃の融解温度を有する線状二官能性ポリカーボネートポリオールは、特定のポリカーボネートポリオールの例である。
【００２８】
ポリウレタン尿素を製造するために使用されるジイソシアネート成分は、単一のジイソシアネート、または４，４’−メチレンビス（フェニルイソシアネート）および２，４’−メチレンビス（フェニルイソシアネート）を含むジフェニルメタンジイソシアネート（ＭＤＩ）の異性体混合物を含む異なるジイソシアネートの混合物を含み得る。任意の適切な芳香族または脂肪族ジイソシアネートを含めることができる。使用することができるジイソシアネートの例には、４，４’−メチレンビス（フェニルイソシアネート）、４，４’−メチレンビス（シクロヘキシルイソシアネート）、１，４−キシレンジイソシアネート、２，６−トルエンジイソシアネート、２，４−トルエンジイソシアネート、およびそれらの混合物が含まれるがこれらに限定されない。具体的なポリイソシアネート成分の例には、Ｔａｋｅｎａｔｅ（登録商標）５００（三井化学）、Ｍｏｎｄｕｒ（登録商標）ＭＢ（Ｂａｙｅｒ）、Ｌｕｐｒａｎａｔｅ（登録商標）Ｍ（ＢＡＳＦ）、およびＩｓｏｎａｔｅ（登録商標）１２５ＭＤＲ（Ｄｏｗ  Ｃｈｅｍｉｃａｌ）、ならびにそれらの組み合わせが含まれる。
【００２９】
ポリウレタン尿素を製造するための適切なジアミン鎖延長剤の例として、１，２−エチレンジアミン、１，４−ブタンジアミン、１，２−ブタンジアミン、１，３−ブタンジアミン、１，３−ジアミノ−２，２−ジメチルブタン、１，６−ヘキサメチレンジアミン、１，１２−ドデカンジアミン、１，２−プロパンジアミン、１，３−プロパンジアミン、２−メチル−１，５−ペンタンジアミン、１−アミノ−３，３，５−トリメチル−５−アミノメチルシクロヘキサン、２，４−ジアミノ−１−メチルシクロヘキサン、Ｎ−メチルアミノ−ビス（３−プロピルアミン）、１，２−シクロヘキサンジアミン、１，４−シクロヘキサンジアミン、４，４’−メチレン−ビス（シクロヘキシルアミン）、イソホロンジアミン、２，２−ジメチル−１，３−プロパンジアミン、メタ−テトラメチルキシレンジアミン、１，３−ジアミノ−４−メチルシクロヘキサン、１，３−シクロヘキサンジアミン、１，１−メチレン−ビス（４，４’−ジアミノヘキサン）、３−アミノメチル−３，５，５−トリメチルシクロヘキサン、１，３−ペンタンジアミン（１，３−ジアミノペンタン）、ｍ−キシリレンジアミン、およびＪｅｆｆａｍｉｎｅ（登録商標）（Ｔｅｘａｃｏ）が挙げられる。任意で、水および第三級アルコール、例えばｔｅｒｔ−ブチルアルコールおよびα−クミルアルコールもポリウレタン尿素を製造するための鎖延長剤として使用することができる。
【００３０】
ポリウレタンが望ましい場合、使用される鎖延長剤または複数の鎖延長剤の混合物はジオールであるべきである。使用され得るそのようなジオールの例としては、エチレングリコール、１，３−プロパンジオール、１，２−プロピレングリコール、３−メチル−１，５−ペンタンジオール、２，２−ジメチル−１，３−トリメチレンジオール、２，２，４−トリメチル−１，５−ペンタンジオール、２−メチル−２−エチル−１，３−プロパンジオール、１，４−ビス（ヒドロキシエトキシ）ベンゼン、１，４−ブタンジオール、およびそれらの混合物が挙げられるが、これらに限定されない。
【００３１】
単官能性アルコールまたはプライマリ／セカンダリ単官能性アミンは、ポリウレタン尿素の分子量を制御するために、連鎖停止剤として含めることができる。１つ以上の単官能性アルコールと１つ以上の単官能性アミンとのブレンドも含まれ得る。
【００３２】
本発明の連鎖停止剤として有用な単官能性アルコールの例としては、１〜１８個の炭素原子を有する脂肪族および脂環式第一級および第二級アルコール、フェノール、置換フェノール、エトキシル化アルキルフェノール、およびエトキシル化脂肪アルコール（５００未満の分子量を含む、約７５０未満の分子量を有する）、ヒドロキシアミン、ヒドロキシメチル、およびヒドロキシエチル置換第三級アミン、ヒドロキシメチルおよびヒドロキシエチル置換複素環式化合物、ならびにそれらの組み合わせからなる群から選択される少なくとも１つのメンバーを含む。その組み合わせとしては、フルフリルアルコール、テトラヒドロフルフリルアルコール、Ｎ−（２−ヒドロキシエチル）スクシンイミド、４−（２−ヒドロキシエチル）モルホリン、メタノール、エタノール、ブタノール、ネオペンチルアルコール、ヘキサノール、シクロヘキサノール、シクロヘキサンメタノール、ベンジルアルコール、オクタノール、オクタデカノール、Ｎ，Ｎ−ジエチルヒドロキシアミン、２−（ジエチルアミノ）エタノール、２−ジメチルアミノエタノール、４−ピペリジンエタノール、およびそれらの組み合わせが挙げられる。好ましくは、そのような単官能性アルコールは、後の工程で形成されるポリウレタン尿素のポリマー分子量を制御するために、ウレタンプレポリマーを製造する工程において反応させる。
【００３３】
ポリウレタン尿素用連鎖停止剤として有用な適切な単官能性第一級アミンの例としては、エチルアミン、プロピルアミン、イソプロピルアミン、ｎ−ブチルアミン、ｓｅｃ−ブチルアミン、ｔｅｒｔ−ブチルアミン、イソペンチルアミン、ヘキシルアミン、オクチルアミン、エチルヘキシルアミン、トリデシルアミン、シクロヘキシルアミン、オレイルアミンおよびステアリルアミンが挙げられるが、これらに限定されない。適切な単官能性ジアルキルアミン連鎖停止剤の例には、Ｎ，Ｎ−ジエチルアミン、Ｎ−エチル−Ｎ−プロピルアミン、Ｎ，Ｎ−ジイソプロピルアミン、Ｎ−ｔｅｒｔ−ブチル−Ｎ−メチルアミン、Ｎ−ｔｅｒｔ−ブチル−Ｎ−ベンジルアミン、Ｎ，Ｎ−ジシクロヘキシルアミン、Ｎ−エチル−Ｎ−イソプロピルアミン、Ｎ−ｔｅｒｔ−ブチル−Ｎ−イソプロピルアミン、Ｎ−イソプロピル−Ｎ−シクロヘキシルアミン、Ｎ−エチル−Ｎ−シクロヘキシルアミン、Ｎ，Ｎ−ジエタノールアミン、および２，２，６，６−テトラメチルピペリジンが挙げられる。好ましくは、そのような単官能性アミンは、ポリウレタン尿素のポリマー分子量を制御するために鎖延長工程中に使用される。場合によっては、エタノールアミン、３−アミノ−１−プロパノール、イソプロパノールアミンおよびＮ−メチルエタノールアミンのようなアミノアルコールもまた鎖延長反応中のポリマー分子量を調節するために使用できる。
【００３４】
スパンデックス繊維中に任意に含まれてもよい添加剤の種類を以下に列挙する。列挙されたものには、例示的であって非限定的なものも含まれる。ただし、追加の添加剤は当該技術分野において周知である。例としては、酸化防止剤、紫外線安定剤、着色剤、顔料、架橋剤、相変化材料（パラフィンワックス）、抗菌剤、ミネラル（すなわち銅）、マイクロカプセル化添加物（すなわちアロエベラ、ビタミンＥゲル、アロエベラ、昆布、ニコチン、カフェイン、香り付けまたはアロマ）、ナノ粒子（すなわち、シリカまたはカーボン）、炭酸カルシウム、難燃剤、粘着防止添加剤、塩素劣化防止添加剤、ビタミン、医薬品、香料、導電性添加剤、染色性および／または染料補助剤（第四級アンモニウム塩など）が挙げられる。
【００３５】
その他の添加可能な添加剤としては、接着促進剤および融着性改良添加剤、帯電防止剤、抗クリープ剤、蛍光増白剤、凝集剤、導電性添加剤、発光添加剤、潤滑剤、有機および無機充填剤、防腐剤、テクスチャー化剤、熱変色性添加剤、防虫剤、および湿潤剤、安定剤（ヒンダードフェノール、酸化亜鉛、ヒンダードアミン）、スリップ剤（シリコーンオイル）およびそれらの組み合わせが挙げられる。
【００３６】
添加剤は、染色性、疎水性（すなわち、ポリテトラフルオロエチレン（ＰＴＦＥ））、親水性（すなわち、セルロース）、摩擦制御、塩素抵抗性、耐劣化性（すなわち、抗酸化剤）、接着性および／または溶融性（すなわち、接着剤および接着促進剤）、難燃性、抗菌挙動（銀、銅、アンモニウム塩）、バリア性、導電性（カーボンブラック）、引張特性、色、発光、リサイクル性、生分解性、香料、粘着制御（すなわち、（ステアリン酸金属塩）、触感特性、硬化性、温度調節（すなわち相変化材料）、栄養価の高い、二酸化チタンのような艶消剤、ハイドロタルサイトのような安定剤、ハンタイトとハイドロマグネサイトの混合物、ＵＶ遮蔽剤、およびそれらの組み合わせを含む１つ以上の有益な特性を提供することができる。
【００３７】
添加剤は、所望の効果を達成するのに適した任意の量で含まれてもよい。
【００３８】
上記の選択された種類のポリウレタンおよびポリウレタン尿素を使用して、エラストマー材料を多種多様な形態で提供することができる。これらのポリウレタン材料の溶液は、フィルムに流延するか、スパンデックス繊維またはフィラメントに紡糸することができる。繊維またはフィラメントの形態のスパンデックスは、基材を弾性化するのに最も一般的に使用されている。
【００３９】
スパンデックス繊維は、乾式紡糸、湿式紡糸、または溶融紡糸のような繊維紡糸法によってポリウレタンまたはポリウレタン尿素ポリマー溶液から形成することができる。乾式紡糸では、ポリマーおよび溶媒を含むポリマー溶液を、紡糸口金オリフィスを通して紡糸チャンバー中に計量して１つまたは複数のフィラメントを形成する。ポリウレタン尿素は、それから製造されたスパンデックス繊維が望まれる場合、典型的には乾式紡糸または湿式紡糸される。ポリウレタンは、それから製造されるスパンデックス繊維が望まれるときには典型的には溶融紡糸される。
【００４０】
典型的には、ポリウレタン尿素ポリマーは、重合反応に使用されたのと同じ溶媒からフィラメントに乾式紡糸される。ガスをチャンバーに通過させて溶媒を蒸発させてフィラメントを固化させる。フィラメントは少なくとも毎分２００メートルの巻き取り速度で乾式紡糸される。スパンデックスは、毎分８００メートルを超えるような任意の所望の速度の速度で回転させることができる。本明細書において、用語「紡績速度」は、糸の引き取り速度を指す。
【００４１】
スパンデックスフィラメントの良好な紡糸性は、紡糸セル中および巻き取り中、フィラメントの破断が生じるのが稀であるという特徴によるものとされる。スパンデックスは、単一フィラメントとして紡糸することができ、または従来の技術によってマルチフィラメント糸に合体させることができる。マルチフィラメント糸中の各フィラメントは、典型的には、テキスタイルデシテックス（ｄｔｅｘ）、例えばフィラメント当たり６〜２５ｄｔｅｘの範囲内であり得る。
【００４２】
単一フィラメントまたはマルチフィラメント糸の形態のスパンデックスは、典型的には本明細書の複合構造を形成するために基材を弾性化するために使用される。マルチフィラメントスパンデックス糸は、糸のストランド当たり約４から約１２０のフィラメントを含むことが多い。特に好適なスパンデックスフィラメントまたは糸は、約２００デシテックスから約２４００デシテックスおよび約５４０から約１８８０デシテックスを含む、約２００から約３６００デシテックスの範囲のものである。
【００４３】
上記のような選択された種類のポリウレタン弾性剤は、弾性を与えられている比較的非弾性の基材に接着結合または付着されている構造または要素の形態であろう。本明細書中の選択された種類のポリウレタンのそのような非弾性可撓性基材への接着結合は、一般に、従来のホットメルト接着剤を使用して実現される。
【００４４】
従来のホットメルト接着剤は、典型的には、高い初期粘着性を示し、成分間に良好な接着強度を提供し、そして良好な紫外線安定性および熱安定性を有する熱可塑性ポリマーである。好ましいホットメルト接着剤は感圧性であろう。適切なホットメルト接着剤の例は、スチレン−イソプレン−スチレン（ＳＩＳ）コポリマー、スチレン−ブタジエン−スチレン（ＳＢＳ）コポリマー、スチレン−エチレン−ブチレン−スチレン（ＳＥＢＳ）コポリマー、エチレン−酢酸ビニル（ＥＶＡ）コポリマー、非晶質ポリ−アルファ−オレフィン（ＡＰＡＯ）ポリマーおよびコポリマー、エチレン−スチレン共重合体（ＥＳＩ）からなる群から選択されるポリマーを含むものである。最も好ましいのは、スチレン−イソプレン−スチレン（ＳＩＳ）ブロックコポリマーをベースとする接着剤である。ホットメルト接着剤は市販されている。それらは、Ｂｏｓｔｉｋ製のＨ−２１０４、Ｈ−２４９４、Ｈ−４２３２およびＨ−２００４３、Ｈ．Ｂ．Ｆｕｌｌｅｒ  Ｃｏｍｐａｎｙ製のＨＬ−１４８６およびＨＬ−１４７０、Ｎａｔｉｏｎａｌ  Ｓｔａｒｃｈ  Ｃｏｍｐａｎｙ製のＮＳ−３４−３２６０、ＮＳ−３４−３３２２およびＮＳ−３４−５６０のような指定の下に市販されている。
【００４５】
圧縮力試験
着用者の体に及ぼされる圧縮力を測定するために、４種類の下着を試験した：下着のみ、スリング付き下着（衣服力）、スリング付き吸収下着（パッド力）、スリングおよび吸収性パッド付き下着（衣服およびパッド力）４つの象限を有するセンサを使用して、特定の期間（１０秒）の間に５００を超えるデータポイント（重量ポンド毎平方インチ（ＰＳＩ））を読み取って累積した。これらのデータ点に基づいて、表１は、各下着についての各象限（象限１〜４）についての平均ＰＳＩ（最小ＰＳＩ、平均ＰＳＩ、最大ＰＳＩ）および各下着についての４象限のＰＳＩの合計をまとめたものである。各合計は、着用者の体に及ぼされる合計ＰＳＩを表す。表１は、様々な下着について着用者の体に及ぼされる圧縮力の結果をまとめた表である。表１は、流体管理効率の結果をまとめたものである。
【表１】
2019520933.tif 000002
【００４６】
表１から分かるように、試験の結果は、スリングおよび吸収性パッドを有する下着が着用者の身体に対して最高の圧縮力範囲（０．６４〜０．６６ＰＳＩ）を及ぼし、それによって最大の体液漏れ防止を提供することを示している。
【００４７】
技術試験
本発明の実施形態に係る保護衣服（表２のパンティー番号８および９）を、現在市販されている保護衣服（表２のパンティー番号１から７）に対して試験した。表２は、体液吸収性および漏れについて試験された下着またはパンティーのリストである。具体的には、マネキンを使用して、表２に列挙されたすべてのパンティーを、体液吸収性および横になった（睡眠、着席など）および直立した（立位）状態についての漏れ量について試験した。
【表２】
2019520933.tif 000003
【００４８】
表３は、表２に示すパンティーの適合特性付けおよび評価の結果をまとめた表である。
【表３】
2019520933.tif 000004
【００４９】
表４は、表２のパンティーの横向きになった状態における、体液吸収性および漏れの結果をまとめた表である。
【００５０】
以下の表４に示すようにまた、本発明は、他のパンティーよりも、障害が発生するまでの着用時間が長くなっている：
【表４】
2019520933.tif 000005
【００５１】
表５は、表２におけるパンティーの直立状態に対する体液吸収性および漏れの結果をまとめた表である。表６は、表２中のパンティーの直立状態について、２５秒間、１７５ｍｌの注入量での体液吸収性および漏れの結果をまとめた表である。
【表５】
2019520933.tif 000006
【表６】
2019520933.tif 000007
【００５２】
表２〜７から分かるように、これらの技術的試験の結果は、体液吸収性および漏れ防止の両方に関して、本発明が他のパンティーよりも著しく良好に機能することを示している。特に、本発明は、下記の表７に示されるように、吸収量（ｍｌ）を下着重量（ｇ）で割ったものによって定義される最良の体液効率を示した。
【表７】
2019520933.tif 000008
それによって、試験されたパンティーの中で最大の体液保護が証明された。前述から、本発明による保護服衣服は、着心地や見た目が改善した上で、改善された体液漏れ防止を提供することが理解されるであろう。
【００５３】
一般に、前述の説明は例示的かつ例示的な目的のために提供されている。本発明は必ずしもこれに限定されない。むしろ、当業者であれば、追加の修正、ならびに特定の状況への適合が、本明細書に示し説明した本発明および添付の特許請求の範囲の範囲内に入ることを理解するであろう。
【国際調査報告】
2019520933.tif 000009
2019520933.tif 000010
2019520933.tif 000011
2019520933.tif 000012
2019520933.tif 000013